(57)【要約】【課題】高耐熱性、高屈折率などの特性を有し、かつ低吸水性のポリエステル樹脂を提供する。【解決手段】９，９−ビス（ヒドロキシ（ポリ）アルコキシアリール）フルオレン骨格を有するジヒドロキシ化合物を含むジオール成分と、ジカルボン酸成分とを重合成分とするポリエステル樹脂の少なくとも末端ヒドロキシル基を、モノカルボン酸成分（例えば、芳香族モノカルボン酸成分）で封鎖する。ジオール成分は、さらに、アルカンジオールなどの鎖状脂肪族ジオールを含んでいてもよい。【選択図】なし【特許請求の範囲】
【請求項１】
９，９−ビス（ヒドロキシ（ポリ）アルコキシアリール）フルオレン骨格を有するジヒドロキシ化合物を含むジオール成分と、ジカルボン酸成分とを重合成分とするポリエステル樹脂であって、少なくとも末端のヒドロキシル基がモノカルボン酸成分で封鎖されているポリエステル樹脂。
【請求項２】
９，９−ビス（ヒドロキシ（ポリ）アルコキシアリール）フルオレン骨格を有するジヒドロキシ化合物が、下記式（１）
【化１】
2014185299.tif 000006
（式中、環Ｚは芳香族炭化水素環を示し、Ｒ１はハロゲン原子、アルキル基又はシアノ基を示し、Ｒ２はアルキレン基を示し、Ｒ３はハロゲン原子、アルキル基、シクロアルキル基、アリール基、アラルキル基、アルコキシ基、シクロアルコキシ基、アリールオキシ基、アラルキルオキシ基、アルキルチオ基、シクロアルキルチオ基、アリールチオ基、アラルキルチオ基、アシル基、ニトロ基、シアノ基又は置換アミノ基を示し、ｋは０〜４の整数、ｍは１〜４の整数であり、ｎは０以上の整数である）
で表される化合物である請求項１記載のポリエステル樹脂。
【請求項３】
ジオール成分が、さらにアルカンジオールを含む請求項１又は２記載のポリエステル樹脂。
【請求項４】
ジカルボン酸成分が、芳香族ジカルボン酸成分を含む請求項１〜３のいずれかに記載のポリエステル樹脂。
【請求項５】
モノカルボン酸成分が、芳香族モノカルボン酸成分を含む請求項１〜４のいずれかに記載のポリエステル樹脂。
【請求項６】
ジオール成分が、９，９−ビス（ヒドロキシ（ポリ）アルコキシアリール）フルオレン骨格を有するジヒドロキシ化合物およびアルカンジオールを、前者／後者（モル比）＝９９／１〜５０／５０の割合で含み、
ジカルボン酸成分が、テレフタル酸成分およびイソフタル酸成分を含み、
モノカルボン酸成分が、単環式アレーンモノカルボン酸成分および多環式アレーン骨格を有するモノカルボン酸成分から選択された少なくとも１種である請求項１〜５のいずれかに記載のポリエステル樹脂。
【請求項７】
ポリエステル樹脂の末端ヒドロキシル基の１０％以上が封鎖されている請求項１〜６のいずれかに記載のポリエステル樹脂。
【請求項８】
請求項１〜７のいずれかに記載のポリエステル樹脂を製造する方法であって、モノカルボン酸成分の存在下で、ジオール成分とジカルボン酸成分とを重合させる製造方法。
【請求項９】
モノカルボン酸成分の使用割合が、ジカルボン酸成分１モルに対して、０．３モル以下である請求項８記載の方法。
【請求項１０】
溶融重合により重合させる請求項８又は９記載の方法。
【請求項１１】
請求項１〜７のいずれかに記載のポリエステル樹脂で形成された成形体。
【請求項１２】
光学レンズ又は光学フィルムである請求項１１記載の成形体。
【発明の詳細な説明】
【技術分野】
【０００１】
本発明は、高耐熱性、高屈折率、低吸水性などの優れた特性を有し、光学部材（例えば、光学レンズ、光学フィルムなど）などを形成するために有用なポリエステル樹脂に関する。
【背景技術】
【０００２】
フルオレン骨格（９，９−ビスフェニルフルオレン骨格など）を有する化合物は、高屈折率、高耐熱性などの優れた機能を有することが知られている。このようなフルオレン骨格の優れた機能を樹脂に発現し、成形可能とする方法としては、反応性基（ヒドロキシル基、アミノ基など）を有するフルオレン化合物、例えば、ビスフェノールフルオレン（ＢＰＦ）、ビスクレゾールフルオレン（ＢＣＦ）、ビスフェノキシエタノールフルオレン（ＢＰＥＦ）などを樹脂の構成成分として利用し、樹脂の骨格構造の一部にフルオレン骨格を導入する方法が一般的である。このようなフルオレン骨格を有する樹脂として、例えば、ポリエステル樹脂が開発されている。
【０００３】
例えば、特開平６−１８４２８８号公報（特許文献１）、特開平７−１４９８８１号公報（特許文献２）には、テレフタル酸などの芳香族ジカルボン酸又はそのエステル形成性誘導体と、９，９−ビス［４−（２−ヒドロキシエトキシ）フェニル］フルオレンなどのジヒドロキシ化合物と、炭素原子数が２から４の脂肪族グリコールからなる実質的に線状のポリエステル重合体が開示されている。
【０００４】
一方、ポリエステル樹脂の重合末端基を封鎖する技術も知られている。例えば、特開２００９−２９９０７３号公報（特許文献３）には、芳香族多価アルコール残基と芳香族ポリカルボン酸、その酸ハロゲン化物又は酸無水物の残基とを含むポリエステルにおいて、ポリエステルの末端にアシル基（Ｃ１−２２アルキルカルボニル基、Ｃ６−３０アリールカルボニル基など）を有するポリエステルが開示され、このポリエステルが抗酸化性及び耐熱性を向上でき、合成時及び成形時の加熱により着色しないことが記載されている。この文献には、芳香族多価アルコールの一例として、９，９−ビス（４−ヒドロキシフェニルフルオレン）などが記載され、末端がナフトイル基などであることも記載されている。この文献の実施例では、二塩化イソフタロイル及び二塩化テレフタロイルと、ビスフェノールＡとを重合成分とするポリエステルの末端を、フルオロベンゾイル基、ドデカノイル基、クロロベンゾイル基、又はメトキシベンゾイル基で封鎖している。
【０００５】
なお、この文献では、フルオレン骨格を有するポリエステル樹脂について、全く想定されていない。
【先行技術文献】
【特許文献】
【０００６】
【特許文献１】特開平６−１８４２８８号公報（特許請求の範囲）
【特許文献２】特開平７−１４９８８１号公報（特許請求の範囲）
【特許文献３】特開２００９−２９９０７３号公報（特許請求の範囲、段落［0006］［0014］［0020］、実施例）
【発明の概要】
【発明が解決しようとする課題】
【０００７】
従って、本発明の目的は、９，９−ビス（ヒドロキシ（ポリ）アルコキシアリール）フルオレン骨格を有するジヒドロキシ化合物を含むジオール成分を重合成分としても、低吸水性を示すポリエステル樹脂（末端封鎖ポリエステル樹脂）、その製造方法および前記ポリエステル樹脂で形成された成形体を提供することにある。
【０００８】
本発明の他の目的は、光学用成形体（光学レンズ、光学フィルムなど）の構成材料として有用なポリエステル樹脂（末端封鎖ポリエステル樹脂）、その製造方法および前記ポリエステル樹脂で形成された成形体を提供することにある。
【課題を解決するための手段】
【０００９】
本発明者らは、９，９−ビス（ヒドロキシ（ポリ）アルコキシアリール）フルオレン骨格を有するジヒドロキシ化合物を含むジオール成分と、ジカルボン酸成分とを重合成分とし、末端基としてヒドロキシル基を有するポリエステル樹脂の吸水性について評価したところ、吸水性が比較的高く、特に、このような高い吸水性は、ジカルボン酸成分として芳香族ジカルボン酸成分（例えば、テレフタル酸成分など）を用いた場合などにおいても、見られることがわかった。そして、このようなフルオレン骨格を有するポリエステル樹脂は、高屈折率などの優れた光学的特性を有しているため、光学材料などとして用いられており、このような光学材料用途などでは高い耐湿性（低吸水性）が求められる場合があった。
【００１０】
このような中、本発明者らは、前記課題を達成するため鋭意検討した結果、上記ポリエステル樹脂の末端ヒドロキシル基を、モノカルボン酸成分（特に芳香族モノカルボン酸成分）により封鎖すると、吸水性を著しく低減できることを見出し、本発明を完成した。
【００１１】
すなわち、本発明のポリエステル樹脂（末端封鎖ポリエステル樹脂）は、９，９−ビス（ヒドロキシ（ポリ）アルコキシアリール）フルオレン骨格を有するジヒドロキシ化合物を含むジオール成分と、ジカルボン酸成分とを重合成分とするポリエステル樹脂［詳細には、末端にヒドロキシル基（末端ヒドロキシル基）を有するポリエステル樹脂］であって、少なくとも末端のヒドロキシル基がモノカルボン酸成分で封鎖されているポリエステル樹脂である。
【００１２】
このようなポリエステル樹脂において、９，９−ビス（ヒドロキシ（ポリ）アルコキシアリール）フルオレン骨格を有するジヒドロキシ化合物は、例えば、下記式（１）
【００１３】
【化１】
2014185299.tif 000002
【００１４】
（式中、環Ｚは芳香族炭化水素環を示し、Ｒ１はハロゲン原子、アルキル基又はシアノ基を示し、Ｒ２はアルキレン基を示し、Ｒ３はハロゲン原子、アルキル基、シクロアルキル基、アリール基、アラルキル基、アルコキシ基、シクロアルコキシ基、アリールオキシ基、アラルキルオキシ基、アルキルチオ基、シクロアルキルチオ基、アリールチオ基、アラルキルチオ基、アシル基、ニトロ基、シアノ基又は置換アミノ基を示し、ｋは０〜４の整数、ｍは１〜４の整数であり、ｎは０以上の整数である）
で表される化合物であってもよい。
【００１５】
本発明のポリエステル樹脂において、ジオール成分は、さらにアルカンジオールを含んでいてもよい。
【００１６】
また、ジカルボン酸成分は、芳香族ジカルボン酸成分を含んでいてもよい。
【００１７】
さらに、モノカルボン酸成分は、芳香族モノカルボン酸成分を含んでいてもよい。
【００１８】
本発明のポリエステル樹脂では、代表的には、ジオール成分が、９，９−ビス（ヒドロキシ（ポリ）アルコキシアリール）フルオレン骨格を有するジヒドロキシ化合物およびアルカンジオールを、前者／後者（モル比）＝９９／１〜５０／５０の割合で含み、
ジカルボン酸成分が、テレフタル酸成分およびイソフタル酸成分を含み、
モノカルボン酸成分が、単環式アレーンモノカルボン酸成分（安息香酸成分など）および多環式アレーン骨格を有するモノカルボン酸成分から選択された少なくとも１種であってもよい。
【００１９】
本発明において、ポリエステル樹脂の末端ヒドロキシル基の１０％以上が封鎖されていてもよい（すなわち、末端ヒドロキシル基の封鎖率が１０％以上であってもよい）。
【００２０】
本発明には、モノカルボン酸成分の存在下で、ジオール成分とジカルボン酸成分とを重合（反応、縮合、重縮合）させて、前記ポリエステル樹脂を製造する方法も含まれる。
このような方法において、モノカルボン酸成分の使用割合は、ジカルボン酸成分１モルに対して、例えば、０．３モル以下であってもよい。
【００２１】
上記方法において、重合は、特に、溶融重合であってもよい。また、重合（特に溶融重合）は、減圧下で行ってもよく、温度１５０℃以上で重合させてもよい。本発明では、このような減圧下や高温下での重合（特に溶融重合）においても、効率よく末端を封鎖し、低吸水性のポリエステル樹脂を得ることができる。
【００２２】
前記方法は、代表的には、ジオール成分が、９−ビス（ヒドロキシ（ポリ）アルコキシアリール）フルオレン骨格を有するジヒドロキシ化合物およびアルカンジオールを含み、
ジカルボン酸成分１モルに対するジオール成分の使用割合が１．５モル以上であり、ジカルボン酸成分１モルに対する９−ビス（ヒドロキシ（ポリ）アルコキシアリール）フルオレン骨格を有するジヒドロキシ化合物の使用割合が０．５〜０．９９モルであり、
モノカルボン酸成分が芳香族モノカルボン酸成分であり、
モノカルボン酸成分の使用割合が、ジカルボン酸成分１モルに対して０．００５〜０．１５モルであり、
３００Ｐａ以下の減圧下、温度２００〜３５０℃で重合させる方法であってもよい。
【００２３】
本発明には、前記ポリエステル樹脂で形成された成形体も含まれる。このような成形体は、特に、光学レンズ又は光学フィルムであってもよい。
【００２４】
なお、本明細書中、用語「（ポリ）アルコキシ」は、アルコキシ及びポリアルコキシの双方を含む意味で用いる。また、用語「ジカルボン酸成分」は、ジカルボン酸のみならず、ジカルボン酸のエステル形成性誘導体（例えば、低級アルキルエステル、酸ハライド、酸無水物など）も含む意味で用いる。さらに、用語「多環式アレーン環」は、縮合多環式アレーン環に限定されず、複数のアレーン環が直接又は連結基を介して結合した環も含む意味で用いる。
【発明の効果】
【００２５】
本発明のポリエステル樹脂は、９，９−ビス（ヒドロキシ（ポリ）アルコキシアリール）フルオレン骨格を有するジヒドロキシ化合物を含むジオール成分を重合成分としても、吸水性を大きく低減できる。また、９，９−ビスアリールフルオレン骨格を有するため、高耐熱性、高屈折率などの特性に優れている。そのため、本発明のポリエステル樹脂は、光学用成形体（光学レンズ、光学フィルムなど）の構成材料として有用である。
【発明を実施するための形態】
【００２６】
本発明のポリエステル樹脂（末端ヒドロキシル基を有するポリエステル樹脂）は、（Ａ）９，９−ビス（ヒドロキシ（ポリ）アルコキシアリール）フルオレン骨格を有するジヒドロキシ化合物（低分子化合物）を含むジオール成分と、（Ｂ）ジカルボン酸成分とを重合成分とする。このポリエステル樹脂の末端基（少なくとも末端のヒドロキシル基、詳細には、（ａ）一部又は全部の末端ヒドロキシル基、及び必要により（ｂ）一部又は全部の末端カルボキシル基又はそのエステル形成性誘導基）は、エステル結合を介して、（Ｃ）モノカルボン酸成分で封鎖されている（又は末端ヒドロキシル基とモノカルボン酸成分とでエステル結合を形成することにより封鎖されている）。
【００２７】
（Ａ）ジオール成分
ジオール成分は、少なくとも９，９−ビス（ヒドロキシ（ポリ）アルコキシアリール）フルオレン骨格を有するジヒドロキシ化合物（以下、単に「フルオレン骨格を有するジオール」という場合がある）を含んでいる。代表的な化合物は、前記式（１）で表すことができる。
【００２８】
前記式（１）において、環Ｚで表される芳香族炭化水素環としては、ベンゼン環、縮合多環式芳香族炭化水素環（特に、少なくともベンゼン環を含む縮合多環式炭化水素環）などが挙げられる。縮合多環式芳香族炭化水素環としては、縮合二環式炭化水素環（例えば、インデン、ナフタレン環などのＣ８−２０縮合二環式炭化水素環、好ましくはＣ１０−１６縮合二環式炭化水素環）、縮合三環式炭化水素環（例えば、アントラセン環、フェナントレン環など）などの縮合二乃至四環式炭化水素環などが挙げられる。好ましい縮合多環式芳香族炭化水素環は、ナフタレン環、アントラセン環（特にナフタレン環）である。なお、２つの環Ｚは同一の又は異なる環であってもよく、通常、同一の環である。好ましい環Ｚには、ベンゼン環およびナフタレン環が含まれる。
【００２９】
基Ｒ１で表されるハロゲン原子としては、フッ素原子、塩素原子、臭素原子などが例示できる。基Ｒ１で表されアルキル基としては、例えば、メチル、エチル、プロピル、イソプロピル、ブチル、ｔ−ブチル基などの直鎖状又は分岐鎖状Ｃ１−１２アルキル基などが例示できる。基Ｒ１は、特にアルキル基（メチル基などのＣ１−４アルキル基）である場合が多い。また、フルオレンを構成するベンゼン環に対する基Ｒ１の結合位置（置換位置）は、特に限定されない。好ましい置換数ｋは、０〜１、特に０である。
【００３０】
基Ｒ２で表されるアルキレン基としては、例えば、エチレン、プロピレン、トリメチレン、１，２−ブタンジイル、テトラメチレン基などの直鎖状又は分岐鎖状Ｃ２−６アルキレン基などが例示できる。基Ｒ２は、エチレン基などのＣ２−４アルキレン基が好ましい。
【００３１】
オキシアルキレン基（ＯＲ２）の数（付加モル数）ｍは、例えば、１〜４、好ましくは１〜３程度であり、特に１〜２（例えば、１）程度であるのが好ましい。
【００３２】
ヒドロキシ（ポリ）アルコキシ基［基−Ｏ−（Ｒ２Ｏ）ｍ−Ｈ］の置換位置は、特に限定されず、環Ｚの適当な置換位置に置換していればよい。例えば、環Ｚがベンゼン環である場合、ヒドロキシ（ポリ）アルコキシ基は、フェニル基の２〜６位（例えば、フェニル基の３−位、４−位など）に置換していればよく、好ましくは４−位に置換していてもよい。また、環Ｚが縮合多環式炭化水素環である場合、ヒドロキシ（ポリ）アルコキシ基は、環Ｚのフルオレンの９−位に結合した炭化水素環とは別の又は隣接した炭化水素環（例えば、ナフタレン環の５−位、６−位など）に少なくとも置換している場合が多い。
【００３３】
基Ｒ３で表されるハロゲン原子としては、フッ素原子、塩素原子、臭素原子、ヨウ素原子などが例示できる。基Ｒ３で表されるアルキル基としては、基Ｒ１と同様の直鎖状又は分岐鎖状Ｃ１−１２アルキル基などが例示でき、シクロアルキル基としては、シクロへキシル基などのＣ５−１０シクロアルキル基などが例示でき、アリール基としては、フェニル、トリル、キシリル、ナフチル基などのＣ６−１０アリール基などが例示でき、アラルキル基としては、ベンジル、フェネチル基などのＣ６−１０アリール−Ｃ１−４アルキル基などが例示できる。
【００３４】
基Ｒ３で表されるアルコキシ基としては、メトキシ、エトキシ、プロポキシ、ブトキシ基などの直鎖状又は分岐鎖状Ｃ１−１２アルコキシ基などが例示でき、シクロアルコキシ基としては、シクロへキシルオキシ基などのＣ５−１０シクロアルコキシ基などが例示でき、アリールオキシ基としては、フェノキシ基などのＣ６−１０アリールオキシ基などが例示でき、アラルキルオキシ基としては、ベンジルオキシ基などのＣ６−１０アリール−Ｃ１−４アルキルオキシ基などが例示できる。
【００３５】
基Ｒ３で表されるアルキルチオ基、シクロアルキルチオ基、アリールチオ基、アラルキルチオ基としては、それぞれ、上記アルコキシ基、シクロアルコキシ基、アリールオキシ基、アラルキルオキシ基に対応する基などが例示できる。
【００３６】
基Ｒ３で表されるアシル基としては、アセチル基などのＣ１−６アシル基などが例示できる。基Ｒ３で表される置換アミノ基としては、ジメチルアミノ基などのジＣ１−６アルキルアミノ基などが例示できる。
【００３７】
好ましい基Ｒ３としては、アルキル基（例えば、Ｃ１−６アルキル基）、シクロアルキル基（例えば、Ｃ５−８シクロアルキル基）、アリール基（例えば、Ｃ６−１０アリール基）、アラルキル基（例えば、Ｃ６−８アリール−Ｃ１−２アルキル基）、アルコキシ基（例えば、Ｃ１−４アルコキシ基など）などが挙げられる。さらに好ましい基Ｒ３は、アルキル基［Ｃ１−４アルキル基（特にメチル基）など］、アリール基［例えば、Ｃ６−８アリール基（特にフェニル基）など］であり、屈折率の観点からは、アリール基であるのが好ましい。
【００３８】
好ましい置換数ｎは、環Ｚの種類にもよるが、０〜８、好ましくは０〜４（例えば、０〜３）、さらに好ましくは０〜２（例えば、０又は１）であってもよい。基Ｒ３の置換位置は、特に限定されない。
【００３９】
なお、フルオレンを構成する２つのベンゼン環において、基Ｒ１の種類、置換数ｋの値は、それぞれ、互いに同一又は異なっていてもよいが、通常、同一である。また、同一の環に置換する置換基の数（ｋ、ｍ、ｎ）が２以上であるとき、基Ｒ１〜Ｒ３の種類は、それぞれ、互いに同一又は異なっていてもよいが、通常、同一である。さらに、２つの環Ｚにおいて、基Ｒ２〜Ｒ３の種類、置換数ｍ、ｎの値は、それぞれ、互いに同一又は異なっていてもよいが、通常、同一である。
【００４０】
具体的な式（１）で表される化合物には、９，９−ビス（ヒドロキシ（ポリ）アルコキシフェニル）フルオレン類、９，９−ビス（ヒドロキシ（ポリ）アルコキシナフチル）フルオレン類などが含まれる。
【００４１】
９，９−ビス（ヒドロキシ（ポリ）アルコキシフェニル）フルオレン類には、例えば、９，９−ビス（ヒドロキシアルコキシフェニル）フルオレン｛例えば、９，９−ビス［４−（２−ヒドロキシエトキシ）フェニル］フルオレン、９，９−ビス［４−（２−ヒドロキシプロポキシ）フェニル］フルオレンなどの９，９−ビス（ヒドロキシＣ２−４アルコキシフェニル）フルオレン｝、９，９−ビス（アルキル−ヒドロキシアルコキシフェニル）フルオレン｛例えば、９，９−ビス［４−（２−ヒドロキシエトキシ）−３−メチルフェニル］フルオレン、９，９−ビス［４−（２−ヒドロキシプロポキシ）−３−メチルフェニル］フルオレン、９，９−ビス［４−（２−ヒドロキシエトキシ）−３，５−ジメチルフェニル］フルオレンなどの９，９−ビス（モノ又はジＣ１−４アルキル−ヒドロキシＣ２−４アルコキシフェニル）フルオレン｝、９，９−ビス（アリール−ヒドロキシアルコキシフェニル）フルオレン｛例えば、９，９−ビス［４−（２−ヒドロキシエトキシ）−３−フェニルフェニル］フルオレン、９，９−ビス［４−（２−ヒドロキシプロポキシ）−３−フェニルフェニル］フルオレンなどの９，９−ビス（モノ又はジＣ６−１０アリール−ヒドロキシＣ２−４アルコキシフェニル）フルオレン｝などの９，９−ビス（ヒドロキシアルコキシフェニル）フルオレン類（前記式（１）において、ｍが１である化合物）；９，９−ビス（ヒドロキシジアルコキシフェニル）フルオレン｛例えば、９，９−ビス｛４−［２−（２−ヒドロキシエトキシ）エトキシ］フェニル｝フルオレンなどの９，９−ビス（ヒドロキシジＣ２−４アルコキシフェニル）フルオレン｝などの９，９−ビス（ヒドロキシポリアルコキシフェニル）フルオレン類（前記式（１）において、ｍが２〜４である化合物）などが含まれる。
【００４２】
また、９，９−ビス（ヒドロキシ（ポリ）アルコキシナフチル）フルオレン類は、前記９，９−ビス（ヒドロキシ（ポリ）アルコキシフェニル）フルオレン類に対応し、フェニル基がナフチル基に置換した化合物、例えば、９，９−ビス（ヒドロキシアルコキシナフチル）フルオレン｛例えば、９，９−ビス［６−（２−ヒドロキシエトキシ）−２−ナフチル］フルオレンなどの９，９−ビス（ヒドロキシＣ２−４アルコキシナフチル）フルオレン｝などの９，９−ビス（ヒドロキシアルコキシナフチル）フルオレン類などが含まれる。
【００４３】
これらのフルオレン骨格を有するジオールは、単独で又は２種以上組み合わせてもよい。これらのフルオレン骨格を有するジオールのうち、９，９−ビス（ヒドロキシアルコキシフェニル）フルオレン、９，９−ビス（モノ又はジアルキル−ヒドロキシアルコキシフェニル）フルオレン、９，９−ビス（アリール−ヒドロキシアルコキシフェニル）フルオレン、９，９−ビス（ヒドロキシアルコキシナフチル）フルオレンなどである場合が多い。
【００４４】
前記ジオール成分は、フルオレン骨格を有するジオール単独で構成してもよいが、反応性やポリマー物性などの観点から、鎖状脂肪族ジオールを含んでいてもよい。鎖状脂肪族ジオールとしては、例えば、アルカンジオール（エチレングリコール、１，２−プロパンジオール、１，３−プロパンジオール、１，４−ブタンジオール、１，２−ブタンジオール、１，３−ブタンジオール、１，４−ペンタンジオール、１，５−ペンタンジオール、１，３−ペンタンジオール、ネオペンチルグリコールなどの直鎖状又は分岐鎖状Ｃ２−１０アルカンジオールなど）、ポリアルカンジオール（例えば、ジエチレングリコール、ジプロピレングリコール、トリエチレングリコールなどのジ又はトリＣ２−４アルカンジオールなど）などが挙げられる。これらの鎖状脂肪族ジオールは、単独で又は２種以上組み合わせてもよい。これらの鎖状脂肪族ジオールのうち、アルカンジオール（例えば、エチレングリコールなどのＣ２−４アルカンジオール）が好ましい。
【００４５】
ポリエステル樹脂において、フルオレン骨格を有するジオール（由来の単位）と、鎖状脂肪族ジオール（由来の単位）との割合は、例えば、前者／後者（モル比）＝９９／１〜３０／７０（例えば、９９／１〜４０／６０）程度の範囲から選択でき、好ましくは９９／１〜５０／５０、さらに好ましくは９５／５〜６０／４０、特に９０／１０〜７０／３０程度であってもよい。
【００４６】
なお、ジオール成分は、必要に応じて、他の芳香族ジオール［例えば、ハイドロキノンなどのジヒドロキシＣ６−１０アレーン；１，４−ベンゼンジメタノールなどのジ（ヒドロキシＣ１−４アルキル）Ｃ６−１０アレーン；ビフェノール；ビスフェノールＡなどのビス（ヒドロキシフェニル）Ｃ１−１０アルカンなど］、脂環族ジオール［例えば、シクロヘキサンジオールなどのＣ５−８シクロアルカンジオール；シクロヘキサンジメタノールなどのジ（ヒドロキシＣ１−４アルキル）Ｃ５−８シクロアルカンなど］などを含んでいてもよい。さらに、ジオール成分は、必要であれば、３官能以上のポリオール成分（例えば、グリセリン、トリメチロールプロパン、ペンタエリスリトールなどのアルカンポリオールなど）と併用してもよい。
【００４７】
（Ｂ）ジカルボン酸成分
ジカルボン酸成分としては、芳香族ジカルボン酸成分（芳香族ジカルボン酸成分又はそのエステル形成性誘導体、他においても同じ）、脂環族ジカルボン酸成分、脂肪族ジカルボン酸成分などが挙げられる。
【００４８】
芳香族ジカルボン酸成分（芳香族ジカルボン酸及び／又はそのエステル形成性誘導体）を含んでいる。芳香族ジカルボン酸としては、例えば、単環式芳香族ジカルボン酸［例えば、芳香環の対称位置にカルボキシル基を有する対称単環式芳香族ジカルボン酸（テレフタル酸など）、芳香環の非対称位置にカルボキシル基を有する非対称単環式芳香族ジカルボン酸（イソフタル酸、フタル酸など）など］、多環式芳香族ジカルボン酸［例えば、縮合多環式芳香族ジカルボン酸（例えば、ナフタレンジカルボン酸（例えば、１，５−ナフタレンジカルボン酸、１，６−ナフタレンジカルボン酸、１，７−ナフタレンジカルボン酸、１，８−ナフタレンジカルボン酸、２，６−ナフタレンジカルボン酸などの異なる環に２つのカルボキシル基を有するナフタレンジカルボン酸；１，２−ナフタレンジカルボン酸、１，４−ナフタレンジカルボン酸などの同一の環に２つのカルボキシル基を有するナフタレンジカルボン酸）、アントラセンジカルボン酸、ジカルボキシフルオレン、９，９−ジアルキル−ジカルボキシフルオレンなどの縮合多環式Ｃ１０−２４アレーン−ジカルボン酸）、アリールアレーンジカルボン酸（例えば、ビフェニルジカルボン酸など）、ジアリールアルカンジカルボン酸（４，４’−ジフェニルメタンジカルボン酸など）、ジアリールケトンジカルボン酸（ジフェニルケトンジカルボン酸など）、９，９−ビス（カルボキシアルキル）フルオレン、９，９−ビス（カルボキシアリール）フルオレンなど］などが例示できる。これらの芳香族ジカルボン酸は、芳香環にカルボキシル基以外の置換基［例えば、アルキル基（メチル基などのＣ１−４アルキル基など）など］を有していてもよい。
【００４９】
エステル形成性誘導体としては、例えば、エステル［例えば、メチルエステル、エチルエステルなどのＣ１−４アルキルエステル（特にＣ１−２アルキルエステルなど］、酸ハライド（酸クロライドなど）、酸無水物などが挙げられる。エステル形成性誘導体は、モノエステル（ハーフエステル）又はジエステルであってもよい。
【００５０】
脂環族ジカルボン酸成分としては、例えば、１，４−シクロヘキサンジカルボン酸などのＣ５−１０シクロアルカン−ジカルボン酸；ノルボルナンジカルボン酸、アダマンタンジカルボン酸、トリシクロデカンジカルボン酸などのジ又はトリシクロアルカンジカルボン酸；これらのエステル形成性誘導体などが挙げられる。
【００５１】
脂肪族ジカルボン酸成分としては、例えば、コハク酸、アジピン酸、セバシン酸、デカンジカルボン酸などのＣ２−１２アルカンジカルボン酸；これらのエステル形成性誘導体などが挙げられる。
【００５２】
ジカルボン酸成分は、単独で又は２種以上組み合わせてもよい。
【００５３】
これらのうち、芳香族ジカルボン酸成分、脂環族ジカルボン酸成分が好ましく、特に、高耐熱性、高屈折率などの観点から、芳香族ジカルボン酸成分が好ましい。また、芳香族ジカルボン酸成分の中でも、芳香族単環式ジカルボン酸成分（テレフタル酸成分、イソフタル酸成分）を好適に使用してもよい。なお、非対称単環式芳香族ジカルボン酸（イソフタル酸など）及び／又はそのエステル形成性誘導体（Ｃ１−４アルキルエステルなど）を用いると、より一層吸水性を低減できる。
【００５４】
なお、ジカルボン酸成分は、必要であれば、３官能以上のポリカルボン酸成分（例えば、トリメリット酸、ピロメリット酸、これらのエステル形成性誘導体などの芳香族ポリカルボン酸成分など）と併用してもよい。
【００５５】
なお、このようなジオール成分とジカルボン酸成分とを重合成分とするポリエステル樹脂（末端封鎖される前のポリエステル樹脂）は、末端基としてヒドロキシル基を少なくとも有している。このような末端封鎖がされていないポリエステル樹脂において、末端基全体におけるヒドロキシル基の割合は、例えば、１０％以上、好ましくは３０％以上、さらに好ましくは５０％以上であってもよく、ほとんどの末端基がヒドロキシル基（例えば、７０％以上、好ましくは８０％以上、さらに好ましくは９０％以上、特に１００％又はほぼ１００％の末端基がヒドロキシル基）であってもよい。このような末端ヒドロキシル基の割合が大きいポリエステル樹脂は、重合時にジオール成分を過剰に用いることで得られやすい。
【００５６】
（Ｃ）モノカルボン酸成分（単官能成分）
モノカルボン酸成分（又は封鎖剤）としては、脂肪族モノカルボン酸成分［例えば、酢酸成分、プロピオン酸成分などの低級脂肪族モノカルボン酸成分（例えば、Ｃ１−４アルカン酸成分など）；ヘキサン酸成分、オクタン酸成分、デカン酸成分、ステアリン酸などの炭素数５以上の脂肪族モノカルボン酸成分（例えば、Ｃ６−３０アルカン酸成分など）などの鎖状脂肪族モノカルボン酸成分など］、芳香族モノカルボン酸成分などが挙げられる。モノカルボン酸成分は、単独で又は２種以上組み合わせてもよい。
【００５７】
本発明では、特に、芳香族モノカルボン酸成分を好適に使用してもよい。芳香族モノカルボン酸成分を用いると、後述のように、溶融重合（特に減圧下、高温下での用悠々重合）においても、効率よく末端ヒドロキシル基を封鎖できる。また、末端封鎖により、ポリエステル樹脂の優れた特性（例えば、高屈折率、高耐熱性など）を効率よく維持しやすい。
【００５８】
芳香族モノカルボン酸成分としては、単環式芳香族モノカルボン酸成分（例えば、安息香酸成分、アルキルベンゼンカルボン酸成分（例えば、ｐ−ｔ−ブチル安息香酸成分）などの単環式アレーンカルボン酸成分）、多環式芳香族モノカルボン酸成分などが挙げられる。
【００５９】
多環式芳香族モノカルボン酸成分としては、例えば、多環式アレーン骨格を有するモノカルボン酸成分などが挙げられる。多環式アレーン骨格を有するモノカルボン酸成分は、例えば、アレーン環に直接カルボキシル基（又はそのエステル形成性誘導基）が結合したモノカルボン酸成分と、アレーン環に連結基を介してカルボキシル基（又はそのエステル形成性誘導基）が結合したモノカルボン酸成分とに分類できる。
【００６０】
アレーン環に直接カルボキシル基（又はそのエステル形成性誘導基）が結合したモノカルボン酸成分としては、例えば、縮合多環式アレーンモノカルボン酸成分［例えば、ナフトエ酸（α−ナフトエ酸、β−ナフトエ酸など）、アントラセンモノカルボン酸などの縮合二乃至四環式アレーンモノカルボン酸、これらのエステル形成性誘導体など］、アレーン環基又はアレーン環を含む有機基が置換したアレーンモノカルボン酸成分（ベンゼンモノカルボン酸成分などのＣ６−１０アレーンモノカルボン酸成分など）などが例示できる。
【００６１】
アレーン環基又はアレーン環を含む有機基としては、例えば、アリール基（フェニル基などのＣ６−１０アリール基）、アラルキル基（ベンジル基などのＣ６−１０アリール−Ｃ１−４アルキル基など）、アリールオキシ基（フェノキシ基などのＣ６−１０アリールオキシ基など）、アラルキルオキシ基（ベンジルオキシ基などのＣ６−１０アリール−Ｃ１−２アルキルオキシ基など）、アリールチオ基（フェニルチオ基などのＣ６−１０アリールチオ基など）、アラルキルチオ基（ベンジルチオ基などのＣ６−１０アリール−Ｃ１−２アルキルチオ基など）、アリールカルボニル基（ベンゾイル基などのＣ６−１０アリール−カルボニル基など）、アリールスルホニル基（フェニルスルホニル基などのＣ６−１０アリール−スルホニル基など）などが例示できる。これらの置換基のうち、Ｃ６−１０アレーン環を含む有機基が汎用される。
【００６２】
アレーン環基が置換したアレーンモノカルボン酸成分としては、例えば、Ｃ６−１０アリール基が置換したＣ６−１０アレーンモノカルボン酸成分［例えば、４−カルボキシビフェニル（ｐ−フェニル安息香酸）、このエステル形成性誘導体など］などが例示できる。
【００６３】
アレーン環を含む有機基が置換したアレーンモノカルボン酸成分としては、例えば、アラルキル基（Ｃ６−１０アリール−Ｃ１−４アルキル基など）が置換したＣ６−１０アレーンモノカルボン酸［例えば、４−カルボキシ−ジフェニルメタン（ｐ−フェニルメチル安息香酸）、このエステル形成性誘導体など］、アリールオキシ基（Ｃ６−１０アリールオキシ基など）が置換したＣ６−１０アレーンモノカルボン酸成分［例えば、４−カルボキシ−ジフェニルエーテル（ｐ−フェノキシ安息香酸）、このエステル形成性誘導体など］、アリールチオ基（Ｃ６−１０アリールチオ基など）が置換したＣ６−１０アレーンモノカルボン酸成分［例えば、４−カルボキシ−ジフェニルスルフィド（ｐ−フェニルチオ安息香酸）、このエステル形成性誘導体など］、アリールカルボニル基（Ｃ６−１０アリール−カルボニル基など）が置換したＣ６−１０アレーンモノカルボン酸成分［例えば、２−又は４−カルボキシ−ジフェニルケトン（ｍ−又はｐ−ベンゾイル安息香酸）、これらのエステル形成性誘導体など］、アリールスルホニル基（Ｃ６−１０アリール−スルホニル基など）が置換したＣ６−１０アレーンモノカルボン酸成分［例えば、２−又は４−カルボキシ−ジフェニルスルホン（ｍ−又はｐ−フェニルスルホニル安息香酸）、これらのエステル形成性誘導体など］などが例示できる。
【００６４】
アレーン環に連結基を介してカルボキシル基（又はそのエステル形成性誘導基）が結合したモノカルボン酸成分としては、例えば、モノアリール−アルカンモノカルボン酸成分（１−ナフチル酢酸などの縮合多環式アリール−Ｃ１−４アルカンモノカルボン酸、これらのエステル形成性誘導体など）、ジアリール−アルカンモノカルボン酸成分（ジフェニル酢酸などのジＣ６−１０アリール−Ｃ１−４アルカンモノカルボン酸、これらのエステル形成性誘導体など）などが例示できる。
【００６５】
なお、モノカルボン酸成分は、前記の通り、末端ヒドロキシル基を封鎖するための成分であるが、末端基としてカルボキシル基を有するポリエステル樹脂の場合には、モノカルボン酸成分に加えて、モノオール成分を併用してもよい。
【００６６】
本発明のポリエステル樹脂において、末端ヒドロキシル基の封鎖率は、例えば、５％以上（例えば、７〜１００％）、好ましくは１０％以上（例えば、１２〜９０％）、さらに好ましくは１５％以上（例えば、１８〜８０％）であってもよく、特に２０％以上［例えば、２５％以上（例えば、２７〜７０％）、好ましくは３０％以上（例えば、３５〜５０％）］とすることもできる。
【００６７】
末端封鎖ポリエステル樹脂の重量平均分子量は、例えば、ゲルパーミエーションクロマトグラフィにおいて、ポリスチレン換算で、１００００以上（例えば、１２０００〜２０００００）、好ましくは１５０００〜１０００００、さらに好ましくは２００００〜８００００（例えば、２５０００〜５００００）程度であってもよい。
【００６８】
本発明の末端封鎖ポリエステル樹脂は、低吸水性を示し、例えば、末端封鎖されていないポリエステル樹脂の吸水率を１０％以上低減できる。また、本発明の末端封鎖ポリエステル樹脂では、末端封鎖されていないポリエステル樹脂の水酸基価を１０％以上低減することもできる。
【００６９】
末端封鎖ポリエステル樹脂は、前記のように低吸水性を示し、耐熱性に優れ、ガラス転移温度が高い。ガラス転移温度は、示差走査熱量測定（ＤＳＣ）において、例えば、１２０〜１５０℃、好ましくは１２５〜１４５℃（例えば、１３５〜１４５℃）程度であってもよい。
【００７０】
末端封鎖ポリエステル樹脂の屈折率は、例えば、波長５８９ｎｍにおいて、１．６以上（例えば、１．６１〜１．６５）、好ましくは１．６２〜１．６４、さらに好ましくは１．６３〜１．６３８程度である。
【００７１】
さらに、末端封鎖ポリエステル樹脂は、透明性、低複屈折性などの特性にも優れており、高い光学的特性を有している。
【００７２】
［末端封鎖ポリエステル樹脂の製造方法］
末端封鎖ポリエステル樹脂は、慣用の方法により、ジオール成分とジカルボン酸成分とを重合し、この重合体の末端基（少なくとも末端のヒドロキシル基）を、モノカルボン酸成分で封鎖することにより得られる。
【００７３】
このような末端封鎖は、予め作成したポリエステル樹脂と、モノカルボン酸成分とを反応させることで行ってもよく、ポリエステル樹脂の重合とともに行ってもよい。換言すればは、本発明の末端封鎖ポリエステル樹脂は、モノカルボン酸成分の存在下で、ジオール成分とジカルボン酸成分とを重合（反応、縮合、重縮合）させることにより製造することもできる。本発明では、このような方法であっても、効率よく末端を封鎖できるため、好適である。
【００７４】
重合法は、使用するジカルボン酸成分の種類などに応じて適宜選択でき、例えば、エステル交換法、直接重合法などの溶融重合法、溶液重合法、界面重合法などを利用して製造できる。これらの重合法のうち、特に、溶融重合法を好適に利用してもよい。本発明では、このような溶融重合法であっても、ポリマー化を妨げることなく、効率よく末端ヒドロキシル基を封鎖できる。
【００７５】
ジオール成分とジカルボン酸成分との使用割合は、ヒドロキシル基とカルボキシル基又はそのエステル形成性誘導基とが略当量となる割合、例えば、ジオール成分の割合が、ジカルボン酸成分１モルに対して、０．７〜１．３モル、好ましくは０．８〜１．２モル程度であってもよい。
【００７６】
また、上記割合は、ジオール成分及びジカルボン酸成分のうち一方の成分が他方の成分に対して過剰モルとなる割合であってもよい。なお、末端ヒドロキシル基を有するポリエステル樹脂は、ジオール成分を過剰に用いることで得られやすい。
【００７７】
特に、ジオール成分として、フルオレン骨格を有するジオールと鎖状脂肪族ジオール（例えば、エチレングリコールなどのアルカンジオール）とを組み合わせる場合、これらの割合（使用割合）は、前者／後者（モル比）＝１／０．１〜１／１０、好ましくは１／０．５〜１／７、さらに好ましくは１／１〜１／５程度であってもよい。
【００７８】
なお、フルオレン骨格を有するジオールと鎖状脂肪族ジオールとの上記割合は、必ずしも、ポリエステル樹脂における組成に対応しない場合がある。例えば、ジカルボン酸成分１モルに対して、ジオール成分をＸモル（Ｘは１を超える数）用いる場合であって、フルオレン骨格を有するジオールがＸ１モル、鎖状脂肪族ジオールがＸ２モル（Ｘ１は１モルより少なく、Ｘ１＋Ｘ２＝Ｘモル）である場合、フルオレン骨格を有するジオールの全部又はほとんどがジカルボン酸成分と重合（又はポリエステル樹脂を構成）し、残余のジカルボン酸成分が鎖状脂肪族ジオール（１−Ｘ１モル程度）と重合（又はポリエステル樹脂を構成）する場合が多い。このような理由は定かではないが、溶融重合においては、フルオレン骨格を有するジオールおよび鎖状脂肪族ジオールのいずれもジカルボン酸成分と反応するものの、重合の進行とともに、フルオレン骨格を有するジオールと鎖状脂肪族ジオールとの間でエステル交換反応も進行し、最終的にはフルオレン骨格を有するジオールの仕込みを反映したポリエステル樹脂が得られるものと考えられる。
【００７９】
また、フルオレン骨格を有するジオールと鎖状脂肪族ジオールとを組み合わせる場合、ジカルボン酸成分１モルに対して、フルオレン骨格を有するジオールの割合（使用割合）は、例えば、０．３〜０．９９モル（例えば、０．４〜０．９９モル）、好ましくは０．５〜０．９９モル（例えば、０．６〜０．９５モル）、さらに好ましくは０．７〜０．９モル程度であってもよい。
【００８０】
なお、フルオレン骨格を有するジオールと鎖状脂肪族ジオールとを組み合わせる場合、ジオール成分の割合（使用割合）は、特に、ジカルボン酸成分１モルに対して、１．５モル以上（例えば、１．８〜１０モル）、好ましくは２モル以上（例えば、２．２〜８モル）、さらに好ましくは２．５モル以上（例えば、２．５〜５モル）であってもよい。
【００８１】
モノカルボン酸成分の割合（使用割合）は、ポリエステル樹脂の分子量、末端基の封鎖率などを考慮して適宜選択でき、ジカルボン酸成分１モルに対して、０．５モル以下（例えば、０．００１〜０．３モル程度）の範囲から選択でき、例えば、０．３モル以下（例えば、０．００１〜０．２５モル）、好ましくは０．２モル以下（例えば、０．００５〜０．１５モル）、さらに好ましくは０．１モル以下（例えば、０．０１〜０．０８モル）程度であってもよい。このよう割合で用いると、溶融重合のような重合法であっても、末端封鎖と高分子量化とを効率よく両立させることができる。
【００８２】
なお、重合（反応）は、重合方法に応じて、溶媒（有機溶剤など）の存在下で行ってもよい。また、反応は、触媒の存在下で行ってもよい。触媒としては、慣用の触媒、例えば、金属触媒［例えば、アルカリ金属（ナトリウムなど）、アルカリ土類金属（マグネシウム、カルシウムなど）、遷移金属（亜鉛、カドミウム、鉛、コバルトなど）などを含む金属化合物］などが例示できる。金属化合物としては、アルコキシド、有機酸塩（酢酸塩、プロピオン酸塩など）、無機酸塩（ホウ酸塩、炭酸塩など）、金属酸化物などが例示できる。これらの触媒は単独で又は二種以上組み合わせて使用できる。触媒の使用量は、例えば、一方の重合成分（ジオール成分又はジカルボン酸成分）１モルに対して、０．０１×１０−４〜１００×１０−４モル、好ましくは０．１×１０−４〜１０×１０−４モル程度であってもよい。
【００８３】
重合（又は反応）は、通常、不活性ガス（窒素、ヘリウムなど）雰囲気中で行うことができる。また、反応は、重合方法に応じて、常圧下で行ってもよく、減圧下で行ってもよい。溶融重合では、通常、減圧下で重合を行ってもよい。減圧下で行う場合、圧力は、例えば、３０００Ｐａ以下（例えば、５〜２０００Ｐａ）、好ましくは１０００Ｐａ以下（例えば、３０〜８００Ｐａ）、さらに好ましくは５００Ｐａ以下（例えば、５０〜３００Ｐａ）、特に２００Ｐａ以下（例えば、８０〜１５０Ｐａ）程度であってもよい。
【００８４】
なお、減圧によりエステル結合に伴う副生物（アルコール、水、フルオレン骨格を有するジオールと鎖状脂肪族ジオールとのエステル交換により生じる鎖状脂肪族ジオールなど）や過剰の鎖状脂肪族ジオールなどを反応系（又は重合系）から除去しつつ、重合を進行させてもよい。また、前記のように、フルオレン骨格を有するジオールと鎖状脂肪族ジオールとを組み合わせる場合には、鎖状脂肪族ジオールも除去される。本発明では、このような減圧下であっても（また、ジオール成分として鎖状脂肪族ジオールを併用する場合においても、さらには後述のような高温下での重合であっても）、効率よく末端を封鎖しつつ、ポリエステル樹脂を得ることができる。なお、減圧は、ジカルボン酸成分とジオール成分とをある程度反応（エステル形成反応）させた後に、行ってもよい。
【００８５】
反応温度は、重合法に応じて選択でき、例えば、溶融重合法のような加温下での反応が必要な場合、反応温度は、１５０℃以上（例えば、１５０〜４００℃）、好ましくは１８０〜３７０℃、さらに好ましくは２００〜３５０℃（例えば、２２０〜３００℃）程度であってもよい。また、反応温度は、段階的に上昇させてもよい。
【００８６】
なお、加温（および減圧）する場合、モノカルボン酸成分は、重合（又は反応）において揮発しない成分を使用してもよい。
【００８７】
［成形体］
成形体は、前記末端封鎖ポリエステル樹脂のみで形成してもよく、前記末端封鎖ポリエステル樹脂を含む樹脂組成物で形成してもよい。樹脂組成物は、前記末端封鎖ポリエステル樹脂に加えて、他の任意の成分［例えば、熱可塑性樹脂、慣用の添加剤（例えば、充填剤又は補強剤、結晶核剤、導電剤、難燃剤、可塑剤、滑剤、安定剤（酸化防止剤、紫外線吸収剤、熱安定剤など）、離型剤、帯電防止剤、分散剤、流動調整剤、レベリング剤、消泡剤、表面改質剤、低応力化剤、耐熱性改良剤、炭素材など）など］を含有できる。
【００８８】
成形体の形状は、特に限定されず、例えば、二次元的構造（フィルム又はシート状、板状など）、三次元的構造（管状、棒状、チューブ状、中空状など）などが挙げられる。
【００８９】
このような成形体は、各種用途に利用できるが、成形体を形成する末端封鎖ポリエステル樹脂が光学的特性に優れているため、光学用成形体（例えば、光学フィルム又はシート、光学レンズなど）として好適に利用できる。
【００９０】
成形体は、慣用の方法、例えば、射出成形法、射出圧縮成形法、押出成形法、トランスファー成形法、ブロー成形法、加圧成形法、キャスティング成形法などを利用して製造することができる。
【実施例】
【００９１】
以下に、実施例に基づいて本発明をより詳細に説明するが、本発明はこれらの実施例によって限定されるものではない。実施例における各物性値は、以下に示す方法により測定した。なお、実施例中の「部」は特に断りのない限り、重量基準である。
【００９２】
［ガラス転移温度］
ガラス転移温度は、示差走査熱量計（エスアイアイナノテクノロジー（株）製「ＤＳＣ６２２０」）を用い、測定試料１０ｍｇをアルミパンに入れ、蓋を押さえて密封し１０℃／分の昇温速度で測定した。
【００９３】
［分子量］
数平均分子量及び重量平均分子量は、溶出液としてクロロホルムを用い、ゲル浸透クロマトグラフィー（東ソー（株）製「ＨＬＣ−８２２０ＧＰＣ」、基準樹脂：ポリスチレン）によって測定した。
【００９４】
［屈折率及びアッベ数］
屈折率は、アッベ屈折計（アタゴ社製「ＤＲ−Ｍ２」）で、波長５８９ｎｍの干渉フィルターを用いＤ線での屈折率ｎｄを測定した。測定試料は樹脂を１６０〜２４０℃でプレス成形し、厚み８０〜１５０μｍのフィルムを作製し、得られたフィルムを約８×２０ｍｍ２の短冊状に切り出し、測定試験片とした。界面液として１−ブロモナフタレンを用い２０℃で測定した。
【００９５】
［吸水率］
測定試料は樹脂を１６０〜２４０℃でプレス成形し、厚み５５０〜６５０μｍのフィルムを作製し、得られたフィルムを約３０×３０ｍｍ２の短冊状に切り出し、測定試験片とした。ＪＩＳ  Ｋ  ７２０９に準拠し、試料を２３℃の蒸留水に２４時間浸漬した後の重量増加を測定し、吸水率を計算した。
【００９６】
［酸価］
測定試料２ｇをテトラヒドロフラン（ＴＨＦ）５０ｍｌに溶解し、自動滴定装置を用い、０．０２Ｍ ＫＯＨエタノール溶液で滴定を行った。
【００９７】
Ａ＝（（Ｂ−Ｃ）×１．１２２／Ｓ）
（式中、Ａ：酸価（ｍｇＫＯＨ／ｇ）、Ｂ：サンプルの滴定の際滴下した０．０２Ｎ  ＫＯＨエタノール溶液、Ｃ：空試験を行いその際滴下した０．０２Ｎ  ＫＯＨエタノール溶液（ｍｌ）、Ｓ：サンプル量（ｇ））
［水酸基価、封鎖率］
精秤した測定試料２ｇを脱水ＴＨＦ２０ｍｌで溶解し、無水酢酸−脱水ピリジン溶液を５ｍｌ添加し、冷却管を取り付け、７０℃で２０分加熱し、アセチル化を促進させた。２０分後、蒸留水約１ｍｌを加えさらに７０℃で１０分加熱する。ＴＨＦ約５０ｍｌを添加し、自動滴定装置を用い、０．５Ｍ ＫＯＨエタノール溶液で滴定を行った。
【００９８】
Ａ＝（（Ｂ−Ｃ）×２８．０５／Ｓ）＋Ｄ
（式中、Ａ：水酸基価（ｍｇＫＯＨ／ｇ）、Ｂ：空試験を行いその際滴下した０．５Ｎ  ＫＯＨエタノール溶液（ｍｌ）、Ｃ：サンプルの滴定の際滴下した０．５Ｎ  ＫＯＨエタノール溶液（ｍｌ）、Ｓ：サンプル量（ｇ）、Ｄ：酸価（ｍｇＫＯＨ／ｇ））
封鎖率は下記式により計算した。
【００９９】
封鎖率＝１００×（末端封鎖していないサンプルの水酸基価−末端封鎖したサンプルの水酸基価）／末端封鎖していないサンプルの水酸基価
実施例１〜６、比較例１〜３
表１に示す原料（ジカルボン酸成分、ジオール成分、モノカルボン酸成分）を表１に示す割合で反応槽に投入し、溶解した後、触媒として、エチレングリコールに溶解した酢酸カルシウム０．０３５２部、酢酸マンガン０．０１２３部を反応槽に投入し、撹拌しながら常法に従って、室温から２３０℃に徐々に加熱してエステル交換反応を行った。所定量のメタノールを系外へ抜き出した後、重合触媒である酸化ゲルマニウム０．０５２３部を投入して、昇温と減圧を徐々に行い、エチレングリコールを抜きながら、加熱槽温度を２８０℃、真空度を１３３Ｐａ（１Ｔｏｒｒ）以下に到達させた。この条件を維持し、粘度の上昇を待ち、所定の撹拌トルクに到達後反応を終了し、反応物を水中に押し出してペレットを得た。得られたポリエステルの組成比および物性を表２に示す。なお、表において、「ＤＭＴ」はテレフタル酸ジメチルを、「ＤＭＩ」はイソフタル酸ジメチルを、「ＢＰＥＦ」は９，９−ビス［４−（２−ヒドロキシエトキシ）フェニル］フルオレン（大阪ガスケミカル（株）製）を、「ＥＧ」はエチレングリコール、「Ａ」は２−ナフタレンカルボン酸メチル、「Ｂ」はベンゾイル安息香酸メチル、「Ｃ」は安息香酸ｎ−ブチル、「Ｔｇ」は「ガラス転移温度」、「Ｍｗ」は重量平均分子量、「Ｍｎ」は数平均分子量を、それぞれ示す。
【０１００】
【表１】
2014185299.tif 000003
【０１０１】
【表２】
2014185299.tif 000004
【０１０２】
【表３】
2014185299.tif 000005
【０１０３】
表２から明らかなように、実施例のポリエステル樹脂は、比較例のポリエステル樹脂と同等の高いガラス転移温度及び高屈折率を有するとともに、比較例のポリエステル樹脂と対比して、吸水率が著しく低い。
【産業上の利用可能性】
【０１０４】
本発明の末端封鎖ポリエステル樹脂（又はその樹脂組成物）は、高耐熱性、高屈折率、低吸水率などの優れた特性を有しているため、各種用途、例えば、塗料、帯電防止剤、インキ、接着剤、粘着剤、樹脂充填材、帯電トレイ、導電シート、保護膜（電子機器、液晶部材などの保護膜など）、電気・電子材料（キャリア輸送剤、発光体、有機感光体、感熱記録材料、ホログラム記録材料など）、電気・電子部品又は機器（光ディスク、インクジェットプリンタ、デジタルペーパ、有機半導体レーザ、色素増感型太陽電池、ＥＭＩシールドフィルム、フォトクロミック材料、有機ＥＬ素子、カラーフィルタなど）用樹脂、機械部品又は機器（自動車、航空・宇宙材料、センサ、摺動部材など）用樹脂などに利用できる。特に、本発明の末端封鎖ポリエステル樹脂（又はその樹脂組成物）は、光学的特性に優れるため、光学用成形体（光学レンズ、光学フィルム又はシートなど）に好適に利用できる。例えば、光学フィルムとしては、偏光フィルム（及びそれを構成する偏光素子と偏光板保護フィルム）、位相差フィルム、配向膜（配向フィルム）、視野角拡大（補償）フィルム、拡散板（フィルム）、プリズムシート、導光板、輝度向上フィルム、近赤外吸収フィルム、反射フィルム、反射防止（ＡＲ）フィルム、反射低減（ＬＲ）フィルム、アンチグレア（ＡＧ）フィルム、透明導電（ＩＴＯ）フィルム、異方導電性フィルム（ＡＣＦ）、電磁波遮蔽（ＥＭＩ）フィルム、電極基板用フィルム、カラーフィルタ基板用フィルム、バリアフィルム、カラーフィルタ層、ブラックマトリクス層、光学フィルム同士の接着層もしくは離型層などが例示できる。これらの光学フィルムの中でも、機器のディスプレイに用いる光学フィルムが有用である。本発明の光学フィルムを備えたディスプレイ用部材（又はディスプレイ）としては、パーソナル・コンピュータのモニタ、テレビジョン、携帯電話、カー・ナビゲーションシステム、タッチパネルなどのＦＰＤ装置（例えば、ＬＣＤ、ＰＤＰなど）などが例示できる。